Шихта для производства заполнителя
BURDEN FOR PRODUCING AGGREGATE

Изобретение относится к производству заполнителей для бетонов.
Известна шихта для производства заполнителя, содержащая, мас. %: глина монтмориллонитовая 35,0-38,0; уголь 5,0-6,0; доломит 36,0-50,0 [1].
Задачей изобретения является повышение прочности заполнителя, полученного из шихты.
Технический результат достигается тем, что шихта для производства заполнителя, содержащая глину монтмориллонитовую, дополнительно содержит монокальцийфосфат, волластонит и шунгит при следующем соотношении компонентов, мас. %: глина монтмориллонитовая 97,8-98,4; монокальцийфосфат 0,2-0,4; молотый и просеянный через сито 0,14 волластонит 1,0-1,6; молотый и просеянный через сито 0,14 шунгит 0,2-0,4.
В таблице приведены составы шихты для производства заполнителя.
В составе шихты для производства заполнителя используют глины монтмориллонитовые, включающие Al-монтмориллонит и Fe-монтмориллонит (нонтронит). Подготовленные компоненты дозируют в требуемых количествах и смешивают. Полученную шихту увлажняют до 18-23% и формуют из нее гранулы размером 20-40 мм, которые сушат до влажности не более 6% и обжигают при температуре ~1100°C.
Источник информации:
1. SU 1161500, C04B 31/00, 1985.